(57)【要約】【課題】高屈折率・高分散特性を有するとともに、耐失透性に優れるリン酸系光学ガラスを提供すること。【解決手段】酸化物基準のガラス組成において、Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であり、Ｐ2Ｏ5含有量が２０〜３４質量％、Ｂ2Ｏ3含有量が０質量％超かつ１０質量％以下、Ｌｉ2Ｏ含有量が０質量％以上０．３質量％未満、質量比（Ｂ2Ｏ3／Ｐ2Ｏ5）が０超かつ０．３９未満、質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］が０．５３超、質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲、であり、屈折率ｎｄが１．７８〜１．８３の範囲であり、かつアッベ数νｄが２０〜２５の範囲である光学ガラス。【選択図】なし【特許請求の範囲】
【請求項１】
酸化物基準のガラス組成において、
Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であり、
Ｐ2Ｏ5含有量が２０〜３４質量％、
Ｂ2Ｏ3含有量が０質量％超かつ１０質量％以下、
Ｌｉ2Ｏ含有量が０質量％以上０．３質量％未満、
質量比（Ｂ2Ｏ3／Ｐ2Ｏ5）が０超かつ０．３９未満、
質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］が０．５３超、
質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲、
であり、屈折率ｎｄが１．７８〜１．８３の範囲であり、かつアッベ数νｄが２０〜２５の範囲である光学ガラス。
【請求項２】
質量比［ＳｉＯ2／（ＳｉＯ2＋Ｐ2Ｏ5＋Ｂ2Ｏ3）］が０．０２未満である請求項１に記載の光学ガラス。
【請求項３】
酸化物基準のガラス組成において、
Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であり、
Ｐ2Ｏ5含有量が２０〜３４質量％、
Ｂ2Ｏ3含有量が０質量％超かつ１０質量％以下、
Ｌｉ2Ｏ含有量が０質量％以上０．３質量％未満、
質量比（Ｂ2Ｏ3／Ｐ2Ｏ5）が０超かつ０．３９未満、
質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］が０．５３超、
質量比［ＳｉＯ2／（ＳｉＯ2＋Ｐ2Ｏ5＋Ｂ2Ｏ3）］が０．０２未満、
質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲、
であり、屈折率ｎｄが１．７８〜１．８３の範囲であり、かつアッベ数νｄが２０〜２５の範囲である光学ガラス。
【請求項４】
１０５０℃以下の液相温度を有する請求項１〜３のいずれか１項に記載の光学ガラス。
【請求項５】
Ｎｂ2Ｏ5含有量が１９〜４７質量％の範囲である請求項１〜４のいずれか１項に記載の光学ガラス。
【請求項６】
ＴｉＯ2含有量が６〜２４質量％の範囲である請求項１〜５のいずれか１項に記載の光学ガラス。
【請求項７】
アルカリ金属酸化物の含有量が１０〜３０質量％の範囲である請求項１〜６のいずれか１項に記載の光学ガラス。
【請求項８】
Ｎａ2Ｏ含有量が０〜１６質量％の範囲、
Ｋ2Ｏ含有量が０〜６質量％の範囲、
である請求項１〜７のいずれか１項に記載の光学ガラス。
【請求項９】
Ｂｉ2Ｏ3含有量が０〜１５質量％の範囲である請求項１〜８のいずれか１項に記載の光学ガラス。
【請求項１０】
ＷＯ3含有量が０〜１５質量％の範囲である請求項１〜９のいずれか１項に記載の光学ガラス。
【請求項１１】
請求項１〜１０のいずれか１項に記載の光学ガラスからなる光学素子ブランク。
【請求項１２】
請求項１〜１０のいずれか１項に記載の光学ガラスからなるプレス成形用ガラス素材。
【請求項１３】
請求項１〜１０のいずれか１項に記載の光学ガラスからなる光学素子。
【請求項１４】
請求項１〜１０のいずれか１項に記載の光学ガラスをプレス成形用ガラス素材に成形する工程を備えるプレス成形用ガラス素材の製造方法。
【請求項１５】
請求項１２に記載のプレス成形用ガラス素材を加熱により軟化した状態で、プレス成形型を用いてプレス成形することにより光学素子ブランクを作製する工程を備える光学素子ブランクの製造方法。
【請求項１６】
請求項１１に記載の光学素子ブランクを研削および／または研磨することにより光学素子を作製する工程を備える光学素子の製造方法。
【請求項１７】
請求項１２に記載のプレス成形用ガラス素材を加熱により軟化した状態で、プレス成形型を用いて精密プレス成形することにより光学素子を作製する工程を備える光学素子の製造方法。
【発明の詳細な説明】
【技術分野】
【０００１】
本発明は、光学ガラス、光学ガラスブランク、プレス成形用ガラス素材、光学素子、およびそれらの製造方法に関する。詳しくは、耐失透性に優れる高屈折率・高分散特性を有するリン酸系光学ガラス、この光学ガラスからなる光学ガラスブランク、プレス成形用ガラス素材、光学素子、およびそれらの製造方法に関する。
【背景技術】
【０００２】
ガラスのネットワークフォーマーとしてリン酸を多く含む所謂リン酸系光学ガラスとしては、特許文献１〜３に記載されているように様々な屈折率を有するものが知られている。それらの中でも、高い屈折率とともに高分散特性（低アッベ数）を有する光学ガラスは、各種レンズなどの光学素子材料として需要が高い。例えば、高屈折率低分散性のレンズと組合せることにより、コンパクトで高機能な色収差補正用の光学系を構成することができるからである。さらに、高屈折率高分散特性のレンズの光学機能面を非球面化することにより、各種光学系の一層の高機能化、コンパクト化を図ることができる。
【先行技術文献】
【特許文献】
【０００３】
【特許文献１】特開平５−２７０８５３号公報
【特許文献２】特開平６−３４５４８１号公報
【特許文献３】特開平８−１５７２３１号公報
【発明の概要】
【発明が解決しようとする課題】
【０００４】
ところで、レンズなどの光学素子を作製する方法としては、光学素子の形状に近似した光学素子ブランクと呼ばれる中間製品を作り、この中間製品に研削、研磨加工を施して光学素子を製造する方法が知られている。このような中間製品の作製方法の一態様としては、適量の熔融ガラスをプレス成形して中間製品とする方法（ダイレクトプレス法という）がある。また、他の態様としては、熔融ガラスを鋳型に鋳込みガラス板に成形し、このガラス板を切断して複数個のガラス片とし、このガラス片を再加熱、軟化してプレス成形により中間製品にする方法、適量の熔融ガラスをガラスゴブと呼ばれるガラス塊に成形し、このガラス塊にバレル研磨を施した後に再加熱、軟化してプレス成形し、中間製品を得る方法などがある。ガラスを再加熱、軟化してプレス成形する方法は、ダイレクトプレス法に対してリヒートプレス法と呼ばれる。
【０００５】
また、光学素子を作製する方法としては、熔融ガラスからプレス成形用ガラス素材を作製し、このプレス成形用ガラス素材を成形型により精密プレス成形することにより光学素子を得る方法（精密プレス成形法という）も知られている。精密プレス成形法では、成形型成形面形状を転写することにより、研磨、研削等の機械加工を経ることなく、光学素子の光学機能面を形成することができる。
【０００６】
以上記載したダイレクトプレス法、リヒートプレス法、精密プレス成形法のいずれにおいても、製造過程においてガラス中に結晶が析出してしまっては、優れた透明性を有する光学素子を得ることは困難となる。そのため、結晶析出が抑制された、即ち耐失透性の高い光学ガラスが求められている。
しかしながら、ガラスのネットワークフォーマーとしてリン酸を多く含むとともに、高屈折率付与成分および高分散性付与成分を含む組成の光学ガラスは、一般に失透傾向が強い。そのため、高屈折率・高分散特性を有するリン酸系光学ガラスにおける耐失透性を向上することは、従来困難であった。
【０００７】
本発明の一態様は、高屈折率・高分散特性を有するとともに、耐失透性に優れるリン酸系光学ガラスを提供する。
更に本発明の一態様によれば、上述の光学ガラスからなる光学ガラスブランク、プレス成形用ガラス素材、光学素子、およびそれらの製造方法も提供される。
【課題を解決するための手段】
【０００８】
本発明の一態様は、光学ガラスに関する。本発明の一態様にかかる光学ガラスは、
酸化物基準のガラス組成において、
Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であり、
Ｐ2Ｏ5含有量が２０〜３４質量％、
Ｂ2Ｏ3含有量が０質量％超かつ１０質量％以下、
Ｌｉ2Ｏ含有量が０質量％以上０．３質量％未満、
質量比（Ｂ2Ｏ3／Ｐ2Ｏ5）が０超かつ０．３９未満、
質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］が０．５３超、
質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲、
であり、屈折率ｎｄが１．７８〜１．８３の範囲であり、かつアッベ数νｄが２０〜２５の範囲である光学ガラス（以下、「ガラスＡ」と記載する。）；
酸化物基準のガラス組成において、
Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であり、
Ｐ2Ｏ5含有量が２０〜３４質量％、
Ｂ2Ｏ3含有量が０質量％超かつ１０質量％以下、
Ｌｉ2Ｏ含有量が０質量％以上０．３質量％未満、
質量比（Ｂ2Ｏ3／Ｐ2Ｏ5）が０超かつ０．３９未満、
質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］が０．５３超、
質量比［ＳｉＯ2／（ＳｉＯ2＋Ｐ2Ｏ5＋Ｂ2Ｏ3）］が０．０２未満、
質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲、
であり、屈折率ｎｄが１．７８〜１．８３の範囲であり、かつアッベ数νｄが２０〜２５の範囲である光学ガラス（以下、「ガラスＢ」と記載する）、
を包含する。
【０００９】
上述のガラスＡおよびＢは、必須成分としてＰ2Ｏ5、Ｂ2Ｏ3およびＴｉＯ2を含み、ＳｉＯ2、Ｌｉ2Ｏ、Ｎｂ2Ｏ5、ＷＯ3、Ｂｉ2Ｏ3、およびＴａ2Ｏ5を任意に含むことができる。そのうえで上述の含有量および質量比を満たすことにより、１．７８〜１．８３の範囲の屈折率ｎｄおよび２０〜２５の範囲のアッベ数νｄという高屈折率高分散特性を有するとともに、優れた耐失透性を示すリン酸系光学ガラスを得ることが可能となる。
【発明の効果】
【００１０】
本発明の一態様によれば、ダイレクトプレス法、リヒートプレス法、精密プレス成形法のいずれにも好適な、高屈折率高分散特性を有するリン酸系光学ガラスを提供することができる。更なる一態様によれば、上述の光学ガラスからなる光学素子ブランク、プレス成型用ガラス素材、および光学素子も提供される。
【発明を実施するための形態】
【００１１】
［光学ガラス］
本発明の一態様にかかる光学ガラスは、上述のガラスＡおよびＢを包含する。以下、その詳細について説明する。特記しない限り、下記記載は、ガラスＡおよびＢの両ガラスに適用される。
【００１２】
前述の通り、本発明では光学ガラスのガラス組成を酸化物基準で表示する。ここで「酸化物基準のガラス組成」とは、ガラス原料が熔融時にすべて分解されて光学ガラス中で酸化物として存在するものとして換算することにより得られるガラス組成をいうものとする。また、特記しない限り、ガラス組成は質量基準で表示するものとする。
本発明におけるガラス組成は、ＩＣＰ−ＡＥＳ（Inductively Coupled Plasma - Atomic Emission Spectrometry）により求められたものである。また、本分析方法により求められた分析値は、±５％程度の測定誤差を含んでいる。また、本明細書および本発明において、構成成分の含有量が０％とは、この構成成分を実質的に含まないことを意味し、この構成成分の含有量が不純物レベル程度以下であることを指す。
【００１３】
Ｐ2Ｏ5はリン酸系ガラスにおいてガラス形成成分として欠かせない成分である。リン酸系ガラスは比較的低い温度でガラスを熔解することができ、可視域の透過率が高いという特徴を有する。ガラスの耐失透性向上の観点から、Ｐ2Ｏ5含有量の下限は２０％以上、好ましくは２１％以上である。また、上限は３４％以下、好ましくは３０％以下、より好ましくは２４％以下である。
【００１４】
Ｂ2Ｏ3は、リン酸系ガラスに適量添加することにより耐失透性を高める作用を有する成分である。そのため上述の光学ガラスには必須成分として、０％超導入する。Ｂ2Ｏ3含有量は、好ましくは２％以上、より好ましくは６％以上である。ただし、過剰量含まれると高屈折率・高分散特性を実現することが困難となるため、その含有量は１０％以下とする。好ましくは９％以下、より好ましくは８％以下である。
ここでＢ2Ｏ3含有量が０％とは、Ｂ2Ｏ3がガラス中に不純物レベル程度に微量に含有されている場合を含む。したがって、Ｂ2Ｏ3含有量０％超とは、Ｂ2Ｏ3が不純物レベル程度を超えて含有されていることを指す。具体的には、例えば７００ｐｐｍ（質量比）以上、または１０００ｐｐｍ（質量比）以上である。
【００１５】
Ｐ2Ｏ5、Ｂ2Ｏ3のそれぞれの含有量については、先に記載の通りである。更に上述の光学ガラスにおいては、高屈折率・高分散特性を有するリン酸系光学ガラスの耐失透性を高めるために、Ｐ2Ｏ5含有量とＢ2Ｏ3含有量との質量比（Ｂ2Ｏ3／Ｐ2Ｏ5）を、０超かつ０．３９未満とする。より好ましい下限は０．１５、さらに好ましい下限は０．２５である。より好ましい上限は０．３８である。加えて、耐失透性向上のために、Ｐ2Ｏ5およびＢ2Ｏ3の合計含有量とＴｉＯ2、Ｎｂ2Ｏ5、ＷＯ3、Ｂｉ2Ｏ3およびＴａ2Ｏ5の合計含有量との質量比を規定する。その詳細は後述する。
【００１６】
ＳｉＯ2は、上述の光学ガラスに含まれていてもよい任意成分である。高屈折率化の観点からは、その含有量は２％以下であることが好ましく、１．２％以下であることが好ましく、１．０％以下であることが好ましく、導入しなくても（ＳｉＯ2含有量が０％でも）よい。また、耐失透性向上の観点からは、ガラスＢにおいては、ＳｉＯ2、Ｐ2Ｏ5およびＢ2Ｏ3の合計含有量に対するＳｉＯ2含有量の質量比［ＳｉＯ2／（ＳｉＯ2＋Ｐ2Ｏ5＋Ｂ2Ｏ3）］は、０．０２未満とし、０〜０．０１の範囲とすることが好ましい。同様の観点から、ガラスＡにおいては、ＳｉＯ2、Ｐ2Ｏ5およびＢ2Ｏ3の合計含有量に対するＳｉＯ2含有量の質量比［ＳｉＯ2／（ＳｉＯ2＋Ｐ2Ｏ5＋Ｂ2Ｏ3）］は、０．０２未満とすることが好ましく、０〜０．０１の範囲とすることがより好ましい。
【００１７】
上述の光学ガラスはアルカリ金属酸化物を一種または二種以上含むことができる。ここでアルカリ金属酸化物には、Ｌｉ2Ｏ、Ｎａ2ＯおよびＫ2Ｏが包含される。ただし、耐失透性向上の観点から、Ｌｉ2Ｏを含む場合には、その含有量は０．３％未満とする。より好ましくは０．２％以下である。耐失透性をより一層向上する観点からは、Ｌｉ2Ｏを含まないこと（Ｌｉ2Ｏ含有量が０％）が、好ましい。
【００１８】
その他のアルカリ金属酸化物のＮａ2ＯおよびＫ2Ｏは、少なくとも一方、好ましくは少なくともＮａ2Ｏ、より好ましくは両方を、上述のガラスに添加することができる。屈折率低下抑制の観点からは、Ｎａ2Ｏ含有量に対するＫ2Ｏ含有量の質量比Ｋ2Ｏ／Ｎａ2Ｏは、０．５２以下であることが好ましく、０．４０以下であることがより好ましい。なお質量比Ｋ2Ｏ／Ｎａ2Ｏは、例えば０．２０以上であることができる。
また、Ｎａ2Ｏ含有量は、例えば０％以上とすることができ、８％以上であることが好ましく、１１％以上であることがより好ましい。Ｋ2Ｏ含有量は、例えば０％以上とすることができ、２％以上であることが好ましく、３％以上であることがより好ましい。
耐失透性の観点からは、上述の光学ガラスのＮａ2Ｏ含有量は、例えば１６％以下とすることができ、１５％以下であることが好ましく、１４％以下であることがより好ましい。同様の観点から、Ｋ2Ｏ含有量は、６％以下とすることが好ましく、より好ましくは５％以下である。
アルカリ金属酸化物の含有量（複数種含む場合には、それらの合計含有量）は、１０％以上とすることが好ましく、耐失透性維持の観点からは、３０％以下とすることが好ましく、２０％以下とすることがより好ましい。好ましい下限は１５％である。
【００１９】
ＴｉＯ2は、適量添加することにより、ガラスに高屈折率・高分散特性を与えることができる成分であり、上述の光学ガラスに必須成分として導入する。ただし、高屈折率・高分散特性、および耐失透性を維持するために、その含有量は、他の高屈折率・高分散特性を与えることができる成分であるＮｂ2Ｏ5、ＷＯ3、Ｂｉ2Ｏ3、Ｔａ2Ｏ5の含有量に対して、ＴｉＯ2、Ｎｂ2Ｏ5、ＷＯ3、Ｂｉ2Ｏ3、およびＴａ2Ｏ5の合計含有量に対するＴｉＯ2含有量の質量比［ＴｉＯ2／（ＴｉＯ2＋Ｎｂ2Ｏ5＋ＷＯ3＋Ｂｉ2Ｏ3＋Ｔａ2Ｏ5）］が０．０５９〜０．９６の範囲となる量とする。この質量比が０．０５９を下回ると、上述の高屈折率・高分散特性を得ることが困難となり、０．９６を上回ると、耐失透性を維持することが困難となる。質量比［ＴｉＯ2／（ＴｉＯ2＋Ｎｂ2Ｏ5＋ＷＯ3＋Ｂｉ2Ｏ3＋Ｔａ2Ｏ5）］は、０．１０以上であることが好ましく、０．１２以上であることがより好ましく、０．５０以下であることが好ましく、０．２０以下であることがより好ましい。高屈折率・高分散特性の観点から、ＴｉＯ2含有量は６％以上であることがより好ましい。また、ガラスの溶解性の維持および着色抑制の観点からは、１１％以下であることが好ましく、９％以下であることがより好ましい。
【００２０】
更に上述の光学ガラスでは、耐失透性向上の観点から、Ｐ2Ｏ5およびＢ2Ｏ3の合計含有量、またはＰ2Ｏ5、Ｂ2Ｏ3およびＳｉＯ2の合計含有量を、高屈折率・高分散特性付与成分であるＴｉＯ2、Ｎｂ2Ｏ5、ＷＯ3、Ｂｉ2Ｏ3およびＴａ2Ｏ5の合計含有量に対して規定する。より詳しくは、ガラスＡにおいては、質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］を０．５３超とする。ガラスＢにおいては、質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］を０．５３超とする。また、高屈折率・高分散特性を維持する観点からは、質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］は０．７５以下とすることが好ましく、０．５８以下とすることがより好ましい。同様の観点から、質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］は、０．７５以下とすることが好ましく、０．５８以下とすることがより好ましい。
【００２１】
上述のＴｉＯ2、Ｎｂ2Ｏ5、ＷＯ3、Ｂｉ2Ｏ3、およびＴａ2Ｏ5の合計含有量は、高屈折率化の観点から、４７％超であることが好ましく、５０％以上であることがより好ましい。また、ガラス安定性の観点からは、ＴｉＯ2、Ｎｂ2Ｏ5、ＷＯ3、Ｂｉ2Ｏ3、およびＴａ2Ｏ5の合計含有量は、６０％以下であることが好ましく、５５％以下であることがより好ましい。
【００２２】
Ｎｂ2Ｏ5は、高屈折率・高分散特性を得るために有用な成分であり、また耐久性を高める効果のある成分でもある。耐失透性維持および着色抑制の観点からは、Ｎｂ2Ｏ5含有量は４７％以下とすることが好ましい。一方、高屈折率・高分散特性を維持する観点からは、Ｎｂ2Ｏ5含有量は１９％以上であることが好ましく、４０％以上であることがより好ましく、４３％以上であることがより好ましい。
【００２３】
ＷＯ3およびＢｉ2Ｏ3は、高屈折率・高分散特性を得るために添加可能な成分である。例えば、上述の光学ガラスおけるＷＯ3含有量、Ｂｉ2Ｏ3含有量は、それぞれ１５％以下とすることができる。で導入することができる。着色抑制の観点からは、ＷＯ3含有量、Ｂｉ2Ｏ3含有量は、それぞれ１２％以下とすることが好ましく、６％以下とすることが好ましく、０％としてもよい。さらに、ＷＯ3の上限は好ましくは３％未満、より好ましくは２％以下である。
【００２４】
Ｔａ2Ｏ5は、屈折率調整のために添加可能な任意成分である。その含有量は、例えば０〜２％とすることができる。
【００２５】
上述の光学ガラスには、アルカリ土類金属酸化物ＭｇＯ、ＣａＯ、ＳｒＯおよびＢａＯの一種または二種以上が含まれていてもよい。ＭｇＯ、ＣａＯ、ＳｒＯおよびＢａＯの合計含有量は、例えば０〜１０％の範囲とすることができる。アルカリ土類金属酸化物は、ガラス安定性を高める作用を有する成分であるが、屈折率の低下や分散性の低下を招く場合があるため、合計含有量は２％以下に抑えることが好ましく、０％であってもよい。
また、各アルカリ土類金属酸化物の含有量については、ＭｇＯ含有量の好ましい下限値は０％以上であり、好ましい上限値は５％以下である。ＣａＯ含有量は好ましい下限値は０％以上であり、好ましい上限値は１％未満である。ＳｒＯ含有量の好ましい下限値は０％以上であり、好ましい上限値は  ５  ％以下である。ＢａＯ含有量の好ましい下限値は０％以上であり、好ましい上限値は７％未満であり、より好ましくは６％以下である。
【００２６】
上述の光学ガラスには、更に任意成分として、屈折率調整のためにＺｎＯ、Ａｌ2Ｏ3を添加することもできる。ＺｎＯ含有量は、５％未満とすることが好ましく、０％であってもよい。一方、Ａｌ2Ｏ3含有量は、２％以下とすることが好ましく、０％であってもよい。また、Ｌａ2Ｏ3、Ｙ2Ｏ3、Ｇｄ2Ｏ3、Ｃｓ2Ｏ、ＺｒＯ2、ＰｂＯ等の成分を、それぞれ例えば０〜１％の範囲の量で、本発明の目的を損わない範囲で添加してもよい。ただし、ＰｂＯは環境影響上、使用を控えることが望まれる成分であるから、ＰｂＯは導入しないことが好ましい。また、Ｆを酸化物基準で、２％以下の量で添加することもできる。均質なガラスを得る観点からは、Ｆを導入しないことが好ましい。また、ＳｎＯ2、Ｓｂ2Ｏ3は、外割添加量として、それぞれ例えば０〜１％の範囲の量で上述の光学ガラスに添加してもよい。
【００２７】
以上、上述の光学ガラスのガラス組成について説明した。次に、上述の光学ガラスのガラス特性について説明する。
【００２８】
上述の光学ガラスは、１．７８〜１．８３の範囲の屈折率ｎｄおよび２０〜２５の範囲のアッベ数νｄを有する高屈折率高分散光学ガラスである。屈折率ｎｄの下限は好ましくは１．７９０以上、より好ましくは１．８００以上、上限は好ましくは１．８２０未満、より好ましくは１．８１５以下である。アッベ数νｄの下限は好ましくは２１以上、より好ましくは２２以上、上限は好ましくは２４以下、より好ましくは２３以下である。以上の屈折率ｎｄおよびアッベ数νｄを有する光学ガラスは、光学系において有用である。
【００２９】
上述の光学ガラスは、優れた耐失透性を示すことができる高屈折率・高分散特性を有する光学ガラスである。耐失透性の指標の１つとしては、液相温度を挙げることができる。上述の光学ガラスは、例えば１０５０℃以下の液相温度を示すことができ、１０００℃以下の液相温度を示すこともできる。なお上述の光学ガラスの液相温度の下限は、例えば９００℃以上であるが、特に限定されるものではない。
液相温度の低いガラスは、軟化点付近での失透安定性が高いため、リヒートプレスのための加熱や精密プレス成形における加熱においてガラス中に結晶が析出することを防ぐことができる。また、液相温度の低いガラスは、低温で流出させることができるため、熔融ガラスを流出する際の温度を低くすることができる。ここでの温度を低くすることにより、ダイレクトプレス法による光学素子ブランク作製時や精密プレス成形法に用いるプレス成形用ガラス素材の作製時においてガラス中に結晶が析出することを防ぐことが可能となる。
また、熔融ガラスを流出する際の温度を低くすることにより、揮発による脈理発生を抑えること、および光学特性変動を低減することもできる。
更に、液相温度を低くすることにより、熔解を行うルツボのガラスによる侵蝕を抑えることができる。その結果、ルツボを構成する白金などの物質が、侵蝕によってガラス中に混入し異物となることや、イオンとして溶け込んでガラスの着色を引き起こすことを回避することができる。
【００３０】
ガラス転移温度は、ガラス安定性の観点からは、５００℃以上であることが好ましい。他方、良好なプレス成形性を得る観点からは、ガラス転移温度は低いことが好ましく、例えば５７０℃以下であることが好適である。
【００３１】
以上説明したように、上述の光学ガラスは、高屈折率・高分散特性を有する、ダイレクトプレス法、リヒートプレス法、精密プレス法のいずれの方法にも好適なガラスである。
【００３２】
光学ガラスは、目的のガラス組成が得られるように、原料である酸化物、炭酸塩、硫酸塩、硝酸塩、水酸化物などを秤量、調合し、十分に混合して混合バッチとし、熔融容器内で加熱、熔融し、脱泡、攪拌を行い均質かつ泡を含まない熔融ガラスを作り、これを成形することによって得ることができる。具体的には公知の熔融法を用いて作ることができる。
【００３３】
［光学素子ブランク、プレス成型用ガラス素材、およびそれらの製造方法］
本発明の他の一態様は、
上述の光学ガラスからなる光学素子ブランク；
上述の光学ガラスからなるプレス成形用ガラス素材；
上述の光学ガラスをプレス成形用ガラス素材に成形する工程を備えるプレス成形用ガラス素材の製造方法；および、
上述のプレス成形用ガラス素材を加熱により軟化した状態で、プレス成形型を用いてプレス成形することにより光学素子ブランクを作製する工程を備える光学素子ブランクの製造方法、
に関する。
【００３４】
光学素子ブランクとは、目的とする光学素子の形状に近似し、光学素子の形状に研削、研磨しろを加えた光学素子母材である。光学素子ブランクの表面を研削、研磨することにより、光学素子が仕上げられる。上述の光学ガラスからなるプレス成形用ガラス素材を加熱により軟化した状態で、プレス成形型を用いてプレス成形することにより光学素子ブランクを作製することができる。上述の光学ガラスは、優れた耐失透性を示すことができるため、プレス成形時の加熱によりガラス中に結晶が析出することを防ぐことができる。
【００３５】
プレス成形用ガラス素材の加熱、プレス成形は、ともに大気中で行うことができる。プレス成形用ガラス素材の表面に、窒化硼素などの粉末状離型剤を均一に塗布し、加熱、プレス成形すると、ガラスと成形型の融着を確実に防止できるほか、プレス成形型の成形面に沿ってガラスをスムーズに延ばすことができる。プレス成形後にアニールしてガラス内部の歪を低減することにより、均質な光学素子ブランクを得ることができる。
【００３６】
一方、プレス成形用ガラス素材とは、プリフォームとも呼ばれ、そのままの状態でプレス成形に供されるものに加え、切断、研削、研磨などの機械加工を施すことによりプレス成形に供されるものも含む。切断方法としては、ガラス板の表面の切断したい部分にスクライビングと呼ばれる方法で溝を形成し、溝が形成された面の裏面から溝の部分に局所的な圧力を加えて、溝の部分でガラス板を割る方法や、切断刃によってガラス板をカットする方法などがある。また、研削、研磨方法としてはバレル研磨などが挙げられる。
【００３７】
［光学素子およびその製造方法］
本発明の他の一態様は、
上述の光学ガラスからなる光学素子；
上述の光学素子ブランクを研削および／または研磨することにより光学素子を作製する工程を備える光学素子の製造方法（以下、「方法Ａ」という）；
上述のプレス成形用ガラス素材を加熱により軟化した状態で、プレス成形型を用いて精密プレス成形することにより光学素子を作製する工程を備える光学素子の製造方法（以下、「方法Ｂ」という）、
に関する。
【００３８】
方法Ａにおいて、研削、研磨は公知の方法を適用すればよく、加工後に光学素子表面を十分洗浄、乾燥させるなどすることにより、内部品質および表面品質の高い光学素子を得ることができる。方法Ａは、各種球面レンズ、プリズムなどの光学素子を製造する方法として好適である。
【００３９】
方法Ｂにおける精密プレス成形とは、モールドオプティクス成形とも呼ばれ、光学素子の光学機能面をプレス成形型の成形面を転写することにより形成する方法である。ここで、光学素子の光線を透過したり、屈折させたり、回折させたり、反射させたりする面を光学機能面と呼ぶ。例えばレンズを例にとると、非球面レンズの非球面や球面レンズの球面などのレンズ面が光学機能面に相当する。精密プレス成形法は、プレス成形型の成形面を精密にガラスに転写することにより、プレス成形で光学機能面を形成する方法である。つまり光学機能面を仕上げるために研削や研磨などの機械加工を加える必要がない。精密プレス成形法は、レンズ、レンズアレイ、回折格子、プリズムなどの光学素子の製造に好適であり、特に非球面レンズを高生産性のもとに製造する方法として最適である。
【００４０】
精密プレス成形法の一実施態様では、表面が清浄状態のプリフォームを、プリフォームを構成するガラスの粘度が１０5〜１０11Ｐａ・ｓの範囲を示すように再加熱し、再加熱されたプリフォームを上型、下型を備えた成形型によってプレス成形する。成形型の成形面には必要に応じて離型膜を設けてもよい。なお、プレス成形は、成形型の成形面の酸化を防止する上から、窒素ガスや不活性ガス雰囲気で行うことが好ましい。プレス成形品は成形型より取り出され、必要に応じて徐冷される。成形品がレンズなどの光学素子の場合には、必要に応じて表面に光学薄膜をコートしてもよい。
【００４１】
このようにして、屈折率ｎｄが１．７８〜１．８３の範囲であり、アッベ数νｄが２０〜２５の範囲であって、各種成形法に好適なリン酸系光学ガラスからなるレンズ、レンズアレイ、回折格子、プリズムなどの光学素子を製造することができる。
【実施例】
【００４２】
以下、本発明を実施例に基づき更に説明する。但し本発明は、実施例に示す態様に限定されるものではない。
【００４３】
１．光学ガラスおよび精密プレス成形用プリフォームに関する実施例、比較例
表１に示す組成の光学ガラスが得られるように、各ガラス成分に対応する酸化物、炭酸塩、硫酸塩、硝酸塩、水酸化物等のガラス原料を所定の割合に１５０〜３００ｇ秤量し、十分に混合して調合バッチとした。これを白金ルツボに入れ、１０００〜１２５０℃で攪拌しながら空気中で２〜４時間、ガラスの熔解を行った。熔解後、熔融ガラスを４０×７０×１５ｍｍのカーボンの金型に流し、ガラス転移温度まで放冷してから直ちにアニール炉に入れ、ガラスの転移温度範囲で約１時間アニールして炉内で室温まで放冷し、各光学ガラスを作製した。
下記方法により、各光学ガラスの屈折率、アッベ数、ガラス転移温度、および液相温度を測定した。
【００４４】
測定方法
（１）屈折率（ｎｄ）およびアッべ数（νｄ）
徐冷降温速度を−３０℃／時にして得られた光学ガラスについて測定した。
（２）ガラス転移温度Ｔｇ
示差走査熱量計（ＤＳＣ（Differential Scanning Calorimetry））により、昇温速度１０℃/分にして測定した。
（３）液相温度ＬＴ
ガラス試料を任意温度に設定した試験炉に２時間保持し、倍率１０〜１００倍の顕微鏡により結晶の有無を観察し、液相温度を測定した。
（４）失透性評価
１ｃｍ角ガラス試料を、そのガラスのガラス転移温度Ｔｇに設定した第１の試験炉で１０分間加熱し、さらにそのガラスのＴｇプラス１０℃に設定した第２の試験炉に１０分間加熱した後、結晶または分相の有無を顕微鏡で確認した。結晶も分相も確認されなかった場合は○、結晶および分相の少なくとも一方が確認された場合は×と判定した。本明細書では、耐失透性の指標として、以上の評価結果を用いた。
【００４５】
測定結果を、表１、２に示す。
【００４６】
【表１】
2014185075.tif 000002
2014185075.tif 000003
【００４７】
【表２】
2014185075.tif 000004
【００４８】
比較例として、本発明の一態様にかかる光学ガラスとはガラス組成が相違する特開平６−３４５４８１号公報記載の実施例２、３、６の組成の光学ガラスが得られるように、上述の実施例と同様の方法により光学ガラスを作製した。作製した光学ガラスについて、上述の失透性評価を行ったところ、評価結果はいずれも「×」であった。
【００４９】
他の比較例として、本発明の一態様にかかる光学ガラスとはガラス組成が相違する特開平５−２７０８５３号公報記載の実施例１０の組成の光学ガラスが得られるように、上述の実施例と同様の方法により光学ガラスを作製した。作製した光学ガラスについて実施例と同様の方法により屈折率およびアッベ数の測定を行ったところ、ｎｄは１．７６２０２、νｄは２５．２４であり、上述の光学ガラスが満たす光学特性を有さないことが確認された。
本発明の一態様にかかる光学ガラスとはガラス組成が相違する特開平６−３４５４８１号公報記載の実施例４についても同様の評価を行ったところ、ｎｄは１．７２９１４、νｄは２６．２２であり、上述の光学ガラスが満たす光学特性を有さないことが確認された。
【００５０】
表１に示す実施例の光学ガラスが得られる高品質かつ均質化された熔融ガラスを白金合金製のパイプから連続流出させた。流出する熔融ガラスをパイプ流出口から滴下させ、複数のプリフォーム成形型で次々と受け、浮上成形法により複数個の球状のプリフォームを成形した。なお、流出時のガラスの温度は液相温度よりも数℃高温とした。
【００５１】
実施例の光学ガラスから得られたプリフォームは、顕微鏡で観察できる結晶はなく、透明かつ均質であった。これらのプリフォームはいずれも失透しておらず、高い質量精度のものが得られた。
【００５２】
実施例の光学ガラスから、滴下法に変えて降下切断法を用いてプリフォームを作製した。降下切断法により得られたプリフォームにも同様に失透が認められず、高質量精度のプリフォームが得られた。また、滴下法、降下切断法ともプリフォームに分離の際の痕跡は認められなかった。白金製パイプを使用しても、白金合金製パイプと同様、熔融ガラスの流出によってパイプが破損することはなかった。
【００５３】
２．光学素子に関する実施例
上述のプリフォームの表面に必要に応じてコーティングを施し、成形面に炭素系離型膜を設けたＳｉＣ製の上下型および胴型を含むプレス成形型内に導入し、窒素雰囲気中で成形型とプリフォームを一緒に加熱してプリフォームを軟化し、精密プレス成形して上記各種ガラスからなる非球面凸メニスカスレンズ、非球面凹メニスカスレンズ、非球面両凸レンズ、非球面両凹レンズの各種レンズを作製した。なお、精密プレス成形の各条件は前述の範囲で調整した。
【００５４】
このようにして作製した各種レンズを観察したところ、レンズ表面に傷、クモリ、破損は全く認められなかった。
【００５５】
こうしたプロセスを繰り返し行い、各種レンズの量産テストを行ったが、ガラスとプレス成形型の融着などの不具合は発生せず、表面および内部ともに高品質のレンズを高精度に生産することができた。このようにして得たレンズの表面には反射防止膜をコートしてもよい。
【００５６】
次いで、上述のプリフォームと同様のものを加熱、軟化し、別途、予熱したプレス成形型に導入し、精密プレス成形して上記各種ガラスからなる非球面凸メニスカスレンズ、非球面凹メニスカスレンズ、非球面両凸レンズ、非球面両凹レンズの各種レンズを作製した。なお、精密プレス成形の各条件は前述の範囲で調整した。
【００５７】
このようにして作製した各種レンズを観察したところ、分相による白濁等は認められず、レンズ表面に傷、クモリ、破損は全く認められなかった。
【００５８】
こうしたプロセスを繰り返し行い、各種レンズの量産テストを行ったが、ガラスとプレス成形型の融着などの不具合は発生せず、表面および内部ともに高品質のレンズを高精度に生産することができた。このようにして得たレンズの表面には反射防止膜をコートしてもよい。
【００５９】
プレス成形型の成形面の形状を適宜、変更し、プリズム、マイクロレンズ、レンズアレイなどの各種光学素子を作製することもできる。
【００６０】
３．光学素子ブランクおよび光学素子に関する実施例
表１に示す実施例の各ガラスが得られる清澄、均質化した熔融ガラスを用意し、白金製パイプから一定流量で連続して流出し、パイプ下方に水平に配置した一側壁が開口した鋳型に流し込み、一定の幅を厚みを有するガラス板に成形しつつ、鋳型の開口部から成形したガラス板を引き出した。引き出されたガラス板を、アニール炉内でアニール処理し、歪を低減し、脈理や異物が無く、着色の少ない上記各光学ガラスからなるガラス板を得た。
次に、これら各ガラス板を縦横に切断し、同一寸法を有する直方体形状のガラス片を複数個得た。さらに複数個のガラス片をバレル研磨して、目的とするプレス成形品の重量にあわせ、プレス成形用ガラスゴブとした。
なお、上述の方法とは別に、熔融ガラスを一定流速で白金製ノズルから流出し、このノズルの下方に多数の受け型を次々と移送して所定質量の熔融ガラス塊を次々と受け、これら熔融ガラス塊を球または回転体形状に成形し、アニール処理してからバレル研磨して目的とするプレス成形品の質量にあわせ、プレス成形用ガラスゴブとしてもよい。
【００６１】
上述各ガラスゴブの全表面に粉末状の離型剤、例えば窒化ホウ素粉末を塗布し、ヒーターで加熱、軟化してから上型および下型を備えたプレス成形型内に投入し、プレス成形型で加圧して目的とするレンズ形状に研削、研磨による取り代を加えたレンズに近似した形状の各レンズブランクを成形した。
【００６２】
続いて、各レンズブランクをアニール処理して歪を低減した。冷却したレンズブランクに研削、研磨加工を施して、目的とするレンズに仕上げた。なお、一連の工程は大気中で行った。得られた各レンズとも優れた光透過性を備えていた。レンズには必要に応じて反射防止膜などの光学多層膜をコートすることもできる。
このようなレンズにより、良好な撮像光学系を構成することができる。
なお、プレス成形型の形状、ガラスゴブの体積を適宜設定することにより、プリズム等その他の光学素子を製造することもできる。
【００６３】
最後に、前述の各態様を総括する。
【００６４】
一態様によれば、Ｐ2Ｏ5、Ｂ2Ｏ3およびＴｉＯ2が必須成分であり、ＳｉＯ2、Ｌｉ2Ｏ、Ｎｂ2Ｏ5、ＷＯ3、Ｂｉ2Ｏ3、およびＴａ2Ｏ5が任意成分であるガラス組成において、
Ｐ2Ｏ5含有量を２０〜３４質量％、Ｂ2Ｏ3含有量を０質量％超かつ１０質量％以下、Ｌｉ2Ｏ含有量を０質量％以上０．３質量％未満、質量比（Ｂ2Ｏ3／Ｐ2Ｏ5）を０超かつ０．３９未満、質量比［（Ｐ2Ｏ5＋Ｂ2Ｏ3）／（ＴｉＯ2＋Ｎｂ2Ｏ5＋ＷＯ3＋Ｂｉ2Ｏ3＋Ｔａ2Ｏ5）］を０．５３超、質量比［ＴｉＯ2／（ＴｉＯ2＋Ｎｂ2Ｏ5＋ＷＯ3＋Ｂｉ2Ｏ3＋Ｔａ2Ｏ5）］を０．０５９〜０．９６の範囲（ガラスＡ）、または、
Ｐ2Ｏ5含有量を２０〜３４質量％、Ｂ2Ｏ3含有量を０質量％超かつ１０質量％以下、Ｌｉ2Ｏ含有量が０質量％以上０．３質量％未満、
質量比（Ｂ2Ｏ3／Ｐ2Ｏ5）を０超かつ０．３９未満、質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］を０．５３超、質量比［ＳｉＯ2／（ＳｉＯ2＋Ｐ2Ｏ5＋Ｂ2Ｏ3）］を０．０２未満、質量比［ＴｉＯ2／（ＴｉＯ2＋Ｎｂ2Ｏ5＋ＷＯ3＋Ｂｉ2Ｏ3＋Ｔａ2Ｏ5）］を０．０５９〜０．９６の範囲（ガラスＢ）、
とすることにより、屈折率ｎｄが１．７８〜１．８３の範囲、かつアッベ数νｄが２０〜２５の範囲の高屈折率・高分散特性を有する、優れた耐失透性を有する光学ガラスを得ることができる。
【００６５】
他の一態様では、
Ｐ2Ｏ5含有量を２０〜３４質量％、Ｂ2Ｏ3含有量を０質量％超かつ１０質量％以下、Ｌｉ2Ｏ含有量を０質量％以上０．３質量％未満、質量比（Ｂ2Ｏ3／Ｐ2Ｏ5）を０超かつ０．３９未満、質量比［（Ｐ2Ｏ5＋Ｂ2Ｏ3＋ＳｉＯ2）／（ＴｉＯ2＋Ｎｂ2Ｏ5＋ＷＯ3＋Ｂｉ2Ｏ3＋Ｔａ2Ｏ5）］を０．６以上、質量比［ＴｉＯ2／（ＴｉＯ2＋Ｎｂ2Ｏ5＋ＷＯ3＋Ｂｉ2Ｏ3＋Ｔａ2Ｏ5）］を０．０５９〜０．９６の範囲（ガラスＣ）、
とすることによって、屈折率ｎｄが１．７８〜１．８３の範囲、かつアッベ数νｄが２０〜２５の範囲の高屈折率・高分散特性を有する、優れた耐失透性を有する光学ガラスを得ることができる。
ガラスＣの詳細については、ガラスＡ、Ｂに関する上述の記載を適用することができる。
【００６６】
上述の光学ガラスは、先に記載した組成調整を行うことにより、１０５０℃以下の液相温度を示すことができる。
【００６７】
より一層優れた耐失透性と、高屈折率・高分散特性とを両立する観点から、ガラスＡは、質量比［ＳｉＯ2／（ＳｉＯ2＋Ｐ2Ｏ5＋Ｂ2Ｏ3）］が０．０２未満であることが好ましい。
【００６８】
より一層優れた耐失透性と、高屈折率・高分散特性とを両立する観点から、上述の光学ガラスは、以下の１つ以上のガラス組成を満たすことが、好ましい。
Ｎｂ2Ｏ5含有量が１９〜４７質量％の範囲である；
ＴｉＯ2含有量が６〜２４質量％の範囲である；
アルカリ金属酸化物の含有量が１０〜３０質量％の範囲である；
Ｎａ2Ｏ含有量が０〜１６質量％の範囲である；
Ｋ2Ｏ含有量が０〜６質量％の範囲である；
Ｂｉ2Ｏ3含有量が０〜１５質量％の範囲である；
ＷＯ3含有量が０〜１５質量％の範囲である。
【００６９】
以上説明した光学ガラスは、ダイレクトプレス法、リヒートプレス法、精密プレス法のいずれにおいても失透を抑制することができるため、光学素子ブランク、プレス成形用ガラス素材、および光学素子を得るためのガラスとして、好適なものである。
【００７０】
即ち、他の態様によれば、上述の光学ガラスからなる光学素子ブランク、プレス成形用ガラス素材、および光学素子が提供される。
【００７１】
また、他の態様によれば、上述のプレス成形用ガラス素材を加熱により軟化した状態で、プレス成形型を用いてプレス成形することにより光学素子ブランクを作製する工程を備える光学素子ブランクの製造方法も提供される。
【００７２】
更に他の態様によれば、上述の光学素子ブランクを研削および／または研磨することにより光学素子を作製する工程を備える光学素子の製造方法も提供される。
【００７３】
更に別の態様によれば、上述のプレス成形用ガラス素材を加熱により軟化した状態で、プレス成形型を用いて精密プレス成形することにより光学素子を作製する工程を備える光学素子の製造方法も提供される。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７５】
本発明は、ガラスレンズ、レンズアレイ、回折格子、プリズムなどの各種光学素子の製造分野において有用である。